"式I[式I中、R1及びR2は、それぞれ独立に、炭素数1~8のアルキル基、炭素数1~8のアルコキシ基、炭素数6~10の芳香族炭化水素基又は-NHR30を表す。R30は、水素原子、炭素数1~8のアルキル基、炭素数1~4のアルキル基を有していてもよいシクロヘキシル基、-R31-O-R32、-R31-CO-O-R32、-R31-O-CO-R32又は炭素数6~10の芳香族炭化水素基を表す。R31は、炭素数1~8のアルカンジイル基を表す。R32は、炭素数1~8のアルキル基を表す。R3は、スルホ基又はカルボキシ基を表す。R4は、水素原子、ハロゲン原子、炭素数1~8のアルキル基、炭素数1~8のアルコキシ基、ニトロ基、シアノ基又は水酸基を表す。]で表される化合物。R3が、カルボキシ基である請求項1記載の化合物。請求項1又は2記載の化合物を有効成分とする染料。請求項3記載の染料を含む着色組成物。従来から知られる上記の化合物は、有機溶媒への溶解性が必ずしも十分に満足できるものではなかった。本発明は、以下の[1]~[4]記載の発明を含む。[1]式I[式I中、R1及びR2は、それぞれ独立に、炭素数1~8のアルキル基、炭素数1~8のアルコキシ基、炭素数6~10の芳香族炭化水素基又は-NHR30を表す。R30は、水素原子、炭素数1~8のアルキル基、炭素数1~4のアルキル基を有していてもよいシクロヘキシル基、-R31-O-R32、-R31-CO-O-R32、-R31-O-CO-R32又は炭素数6~10の芳香族炭化水素基を表す。R31は、炭素数1~8のアルカンジイル基を表す。R32は、炭素数1~8のアルキル基を表す。R3は、スルホ基又はカルボキシ基を表す。R4は、水素原子、ハロゲン原子、炭素数1~8のアルキル基、炭素数1~8のアルコキシ基、ニトロ基、シアノ基又は水酸基を表す。]で表される化合物。[2]R3が、カルボキシ基である[1]記載の化合物。[3][1]又は[2]記載の化合物を有効成分とする染料。[4][3]記載の染料を含む着色組成物。本発明の化合物は、有機溶媒への溶解性に優れる。本発明の化合物は、式Iで表される化合物以下、化合物Iということがある。である。本発明の化合物には、その互変異性体も含まれる。[式I中、R1及びR2は、それぞれ独立に、炭素数1~8のアルキル基、炭素数1~8のアルコキシ基、炭素数6~10の芳香族炭化水素基又は-NHR30を表す。R30は、水素原子、炭素数1~8のアルキル基、炭素数1~4のアルキル基を有していてもよいシクロヘキシル基、-R31-O-R32、-R31-CO-O-R32、-R31-O-CO-R32又は炭素数6~10の芳香族炭化水素基を表す。R31は、炭素数1~8のアルカンジイル基を表す。R32は、炭素数1~8のアルキル基を表す。R3は、スルホ基又はカルボキシ基を表す。R4は、水素原子、ハロゲン原子、炭素数1~8のアルキル基、炭素数1~8のアルコキシ基、ニトロ基、シアノ基又は水酸基を表す。]化合物Iのうち、式II又は式IIIで表される化合物が原料入手の観点から好ましい。[式II及び式III中、R1~R4は、それぞれ上記と同じ意味を表す。]R1、R2、R4、R30及びR32における炭素数1~8のアルキル基としては、例えば、メチル基、エチル基、n-プロピル基、n-ブチル基、n-ペンチル基、n-ヘキシル基、n-ヘプチル基、n-オクチル基等の直鎖状アルキル基;及びイソプロピル基、イソブチル基、sec-ブチル基、イソペンチル基、1-メチルペンチル基、2-メチルペンチル基、3-メチルペンチル基、4-メチルペンチル基、1-エチルブチル基、2-エチルブチル基、1-メチルヘキシル基、2-メチルヘキシル基、3-メチルヘキシル基、4-メチルヘキシル基、5-メチルヘキシル基、1-エチルペンチル基、2-エチルペンチル基、3-エチルペンチル基、1-プロピルブチル基、1-1-メチルエチルブチル基、1-1-メチルエチル-2-メチルプロピル基、1-メチルヘプチル基、2-メチルヘプチル基、3-メチルヘプチル基、4-メチルヘプチル基、5-メチルヘプチル基、6-メチルヘプチル基、1-エチルヘキシル基、2-エチルヘキシル基、3-エチルヘキシル基、4-エチルヘキシル基、1-n-プロピルペンチル基、2-プロピルペンチル基、1-1-メチルエチルペンチル基、1-ブチルブチル基、1-ブチル-2-メチルブチル基、1-ブチル-3-メチルブチル基、1-1,1-ジメチルエチルブチルブチル基、tert-ブチル基、1,1-ジメチルプロピル基、1,1-ジメチルブチル基、1,2-ジメチルブチル基、1,3-ジメチルブチル基、2,3-ジメチルブチル基、1-エチル-2-メチルプロピル基、1,1-ジメチルペンチル基、1,2-ジメチルペンチル基、1,3-ジメチルペンチル基、1,4-ジメチルペンチル基、2,2-ジメチルペンチル基、2,3-ジメチルペンチル基、2,4-ジメチルペンチル基、3,3-ジメチルペンチル基、3,4-ジメチルペンチル基、1-エチル-1-メチルブチル基、1-エチル-2-メチルブチル基、1-エチル-3-メチルブチル基、2-エチル-1-メチルブチル基、2-エチル-3-メチルブチル基、1,1-ジメチルヘキシル基、1,2-ジメチルヘキシル基、1,3-ジメチルヘキシル基、1,4-ジメチルヘキシル基、1,5-ジメチルヘキシル基、2,2-ジメチルヘキシル基、2,3-ジメチルヘキシル基、2,4-ジメチルヘキシル基、2,5-ジメチルヘキシル基、3,3-ジメチルヘキシル基、3,4-ジメチルヘキシル基、3,5-ジメチルヘキシル基、4,4-ジメチルヘキシル基、4,5-ジメチルヘキシル基、1-エチル-2-メチルペンチル基、1-エチル-3-メチルペンチル基、1-エチル-4-メチルペンチル基、2-エチル-1-メチルペンチル基、2-エチル-2-メチルペンチル基、2-エチル-3-メチルペンチル基、2-エチル-4-メチルペンチル基、3-エチル-1-メチルペンチル基、3-エチル-2-メチルペンチル基、3-エチル-3-メチルペンチル基、3-エチル-4-メチルペンチル基、1-プロピル-1-メチルブチル基、1-プロピル-2-メチルブチル基、1-プロピル-3-メチルブチル基、1-1-メチルエチル-1-メチルブチル基、1-1-メチルエチル-2-メチルブチル基、1-1-メチルエチル-3-メチルブチル基、1,1-ジエチルブチル基、1,2-ジエチルブチル基等の分枝鎖状アルキル基;が挙げられる。R1、R2及びR4における炭素数1~8のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。R1、R2及びR30における炭素数6~10の芳香族炭化水素基としては、例えば、フェニル基、ナフチル基、4-メチルフェニル基、2-メチルフェニル基、2,3-ジメチルフェニル基、4-メトキシフェニル基、2,3-ジメトキシフェニル基、4-tert-ブチルフェニル基等が挙げられる。中でも、原料が入手しやすい点で、フェニル基が好ましい。R30が炭素数6~10の芳香族炭化水素基の場合の-NHR30の具体例としては、例えば、次のような基が挙げられる。R30における炭素数1~4のアルキル基を有するシクロヘキシル基としては、2-メチルシクロヘキシル基、2-エチルシクロヘキシル基、2-プロピルシクロヘキシル基、2-イソプロピルシクロヘキシル基、2-ブチルシクロヘキシル基、4-メチルシクロヘキシルキ基、4-エチルシクロヘキシル基、4-プロピルシクロヘキシル基、4-イソプロピルシクロヘキシル基、4-ブチルシクロヘキシル基等が挙げられる。R31における炭素数1~8のアルカンジイル基としては、メチレン基、エチレン基、プロパン-1,3-ジイル基、プロパン-1,2-ジイル基、ブタン-1,4-ジイル基、ブタン-1,3-ジイル基、ペンタン-1,5-ジイル基、ヘキサン-1,6-ジイル基、ヘプタン-1,7-ジイル基、オクタン-1,8-ジイル基等が挙げられる。R30における-R31-O-R32としては、メトキシメチル基、エトキシメチル基、プロポキシメチル基、メトキシエチル基、エトキシエチル基、プロポキシエチル基、メトキシプロピル基、エトキシプロピル基、プロポキシプロピル基、2-オキソ-4-メトキシブチル基、オクチルオキシプロピル基、3-エトキシプロピル基、3-2-エチルヘキシルオキシプロピル基等が挙げられる。R30における-R31-CO-O-R32としては、メトキシカルボニルメチル基、メトキシカルボニルエチル基、エトキシカルボニルメチル基、エトキシカルボニルエチル基、プロポキシカルボニルメチル基、プロポキシカルボニルエチル基、ブトキシカルボニルメチル基、ブトキシカルボニルエチル基等が挙げられる。R30における-R31-O-CO-R32としては、アセチルオキシメチル基、アセチルオキシエチル基、エチルカルボニルオキシメチル基、エチルカルボニルオキシエチル基、プロピルカルボニルオキシメチル基、プロピルカルボニルオキシエチル基、ブチルカルボニルオキシメチル基、ブチルカルボニルオキシエチル基等が挙げられる。上記式II中、式II-1[式II-1中、R3及びR4は、それぞれ上記と同じ意味を表す。]で表される基としては、例えば、それぞれ式A-1~式A-14で表される基が挙げられる。また、上記式III中、式III-1[式III-1中、R3及びR4は、それぞれ上記と同じ意味を表す。]で表される基としては、例えば、それぞれ式B-1~式B-14で表される基が挙げられる。化合物Iとしては、例えば、化合物I-1~化合物I-74等が挙げられる。表1及び2中、D欄は、それぞれ、式II-1及び式III-1で表される基の例として上記に示した基の式の番号を表す。また、R1及びR2欄に記載されているE-1~E-10は、それぞれ、R30が炭素数6~10の芳香族炭化水素基の場合の-NHR30の具体例として上記に示した基の式の番号を表す。中でも、有機溶媒への溶解性が特に高いため、化合物I-1が好ましい。化合物Iを製造する方法について説明する。アゾ化合物は、ジアゾニウム塩とピラゾロン化合物とをジアゾカップリングさせることにより製造できる。[式a1及び式a2中、R3及びR4は、それぞれ上記と同じ意味を表す。A1は、無機アニオン又は有機アニオンを表す。]前記無機アニオンとしては、例えば、フッ化物イオン、塩化物イオン、臭化物イオン、ヨウ化物イオン、過塩素酸イオン、次亜塩素酸イオン等が挙げられる。前記有機アニオンとしては、例えば、CH3COO-、C6H5COO-等が挙げられる。好ましくは塩化物イオン、臭化物イオン、CH3COO-である。式a2で表されるジアゾニウム塩と、式b1で表される化合物とを、水性溶媒中でジアゾカップリングさせることにより、化合物Iを製造することができる。反応温度は、-5°C~60°Cが好ましく、0°C~30°Cがより好ましい。反応時間は、1時間~12時間が好ましく、1時間~4時間がより好ましい。前記水性溶媒としては、例えば、N-メチルピロリドン等が挙げられる。[式b1中、R1及びR2は、それぞれ上記と同じ意味を表す。]反応混合物から目的化合物である化合物Iを取得する方法は特に限定されず、公知の種々の手法が採用できる。例えば、反応混合物を必要により酸例えば、酢酸等の存在下で水と混合し、析出した結晶を濾取することができる。前記酸は、予め酸の水溶液を調製してから、反応混合物を前記水溶液に添加することが好ましい。反応混合物を添加するときの温度は、好ましくは10°C以上50°C以下、より好ましくは20°C以上50°C以下、さらに好ましくは20°C以上30°C以下である。また反応混合物を酸の水溶液に添加後は、さらに上記温度で0.5~2時間程度攪拌することが好ましい。濾取した結晶は、水などで洗浄し、次いで乾燥することが好ましい。また必要に応じて、再結晶などの公知の手法によってさらに精製してもよい。かくして得られた本発明の化合物は、染料として有用である。また、本発明の化合物は、有機溶媒への溶解性が高いことから、特に、液晶表示装置などの表示装置のカラーフィルターに用いられる染料として有用である。本発明の染料は、本発明の化合物を有効成分とする染料である。本発明の着色組成物は、着色剤以下着色剤Aという場合があるとして本発明の染料を含み、さらに樹脂Bを含むことが好ましい。本発明の着色組成物は、さらに重合性化合物C、重合開始剤D及び溶剤Eを含むことがより好ましい。着色剤Aは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse又はバットVatに分類されている染料等が挙げられる。より具体的には、以下のようなカラーインデックスC.I.番号の染料が挙げられるが、これらに限定されない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び264;C.I.ピグメントバイオレット14、19、23、29、32、33、36、37及び38;C.I.ピグメントグリーン7、10、15、25、36、47及び58等。着色剤Aの含有量は、着色組成物中の固形分に対して、好ましくは5~60質量である。ここで、固形分とは、着色組成物中の、溶剤を除く成分の合計をいう。着色剤A中に含まれる本発明の染料の含有量は、好ましくは3~100質量である。本発明の染料とは異なる染料、及び顔料は、それぞれ単独でも2種以上を組み合わせて本発明の染料と共に用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色組成物の固形分に対して、好ましくは7~65質量であり、より好ましくは13~60質量である。重合性化合物Cは、重合開始剤Dから発生した活性ラジカル、酸等によって重合しうる化合物であれば、特に限定されるものではない。例えば、重合性のエチレン性不飽和結合を有する化合物等が挙げられる。前記の重合性化合物Cとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の重合性化合物Cは、単独でも2種以上を組み合わせて用いてもよい。重合性化合物Cの含有量は、着色組成物の固形分に対して、5~65質量であることが好ましく、より好ましくは10~60質量である。前記の重合開始剤Dとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の重合開始剤Dは、単独でも2種以上を組み合わせて用いてもよい。重合開始剤Dの含有量は、樹脂B及び重合性化合物Cの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Eとしては、例えば、エーテル溶剤、芳香族炭化水素溶剤、ケトン溶剤、アルコール溶剤、エステル溶剤、アミド溶剤等が挙げられる。前記のエーテル溶剤としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素溶剤としては、例えば、ベンゼン、トルエン、キシレン、メシチレン等が挙げられる。前記のケトン溶剤としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール溶剤としては、例えば、メタノール、エタノール、プロパノール、ブタノール、ヘキサノール、シクロヘキサノール、エチレングリコール、グリセリン等が挙げられる。前記のエステル溶剤としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド溶剤としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色組成物における溶剤Eの含有量は、着色組成物に対して、好ましくは70~95質量であり、より好ましくは75~90質量である。本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、染料として有用である。モル吸光係数が高く、かつ有機溶媒への高い溶解性を示すことから、特に、液晶表示装置等の表示装置のカラーフィルタに用いられる染料として有用である。また、本発明の化合物を含む着色組成物は、カラーフィルタをその構成部品の一部として備える表示装置例えば、公知の液晶表示装置、有機EL装置等、固体撮像素子等の種々の着色画像に関連する機器に、公知の態様で利用することができる。次に実施例を挙げて、本発明をさらに具体的に説明する。例中、含有量ないし使用量を表す及び部は、特記ない限り、質量基準である。以下の実施例において、化合物の構造はNMRJMM-ECA-500;日本電子株製で確認した。極大吸収波長λmaxは、0.028gLのジメチルホルムアミド溶液を作成し、紫外可視分光光度計V-650DS;日本分光株製石英セル、光路長;1cmで測定した。実施例15-ニトロアントラニル酸東京化成工業株製18.2部に水80部を加えた後、水酸化ナトリウム0.4部を加え、溶解させた。氷冷下、35亜硝酸ナトリウム水溶液19.7部を加え、ついで35塩酸26.2部を少しずつ加えて溶解させ2時間撹拌し、ジアゾニウム塩を含む懸濁液を得た。一方、アセトアニリド東京化成工業株製17.7部を水100部に懸濁させ、水酸化ナトリウムを用いて、pHを9.0に調整した。ここに、前記ジアゾニウム塩を含む懸濁液を15分かけてポンプで滴下した。滴下終了後、さらに30分間撹拌することで黄色の懸濁液を得た。1時間攪拌した。濾過して得た橙色固体を減圧下60°Cで乾燥し、式1-1で表される化合物を30.5部得た。この化合物の極大吸収波長を測定したところ、λmaxは、408nmであった。この化合物は、1HNMRにて構造を確認した。1HNMR500MHz、δ値ppm、TMS基準、DMSO-d6:250713~733767800~81482411211409溶解性の評価実施例1で得られた化合物及び特許文献1に記載の化合物SymulerFastYellow4192DIC株製、以下、化合物xと略すのジメチルホルムアミド以下、DMFと略す、N-メチルピロリドン以下、NMPと略すへの溶解度を、以下のようにして求めた。50mLサンプル管中、下記の割合で化合物と上記溶媒とを混合し、その後、サンプル管を密栓し、30°Cで3分間超音波振動機にて振動させた。ついで室温で30分間放置後、吸引濾過し、その残渣を目視で観察した。残渣すなわち不溶物が確認できなかった場合、溶解性は良好であると判断して表3に○と記し、残渣が確認できた場合は、溶解性は不良であると判断して表3に×と記した。結果を、表3に示す。1化合物0.1g、溶媒10g3化合物0.3g、溶媒10g実施例2着色組成物の調製A着色剤:化合物I-1:実施例1で得られた化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア登録商標651;BASFジャパン社製15部E-1溶剤:ジメチルホルムアミド680部を混合して着色組成物を得る。カラーフィルタの作製ガラス上に、上記で得た着色組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。上記の結果によれば、本発明の化合物は有機溶媒に対して高い溶解度を示すことがわかる。また、当該化合物を含む着色組成物を用いれば、異物の発生が少なく、高品質なカラーフィルタを作製することが可能である。"